(57)【要約】  水流交絡繊維性構造体。水流交絡繊維性構造体を、吸収性物品に組み込むことができる。水流交絡繊維性構造体を形成する方法も提供される。
2016524051.tif 000002
【特許請求の範囲】
【請求項１】
水流交絡繊維性構造体であって、坪量が３５グラム／平方メートル（ｇｓｍ）〜６５ｇｓｍであり、機械方向（ＭＤ）曲げ剛性が０．２ｍＮ・ｃｍ〜約７ｍＮ・ｃｍであり、かつ再湿潤値が０．２ｇ〜７．０ｇである、水流交絡繊維性構造体。
【請求項２】
前記再湿潤値が０．３ｇ〜６．０ｇである、請求項１に記載の水流交絡繊維性構造体。
【請求項３】
前記再湿潤値が０．５ｇ〜４．０ｇである、請求項１〜２のいずれか一項に記載の水流交絡繊維性構造体。
【請求項４】
水流交絡繊維性構造体であって、
第１の繊維構成要素と、
第２の繊維構成要素と、
二成分繊維から形成された第３の繊維構成要素と、を含む、請求項１〜３のいずれか一項に記載の水流交絡繊維性構造体。
【請求項５】
前記第１の繊維構成要素がレーヨンを含み、前記第２の繊維構成要素がポリエチレンテレフタレート（ＰＥＴ）を含む、請求項４に記載の水流交絡繊維性構造体。
【請求項６】
前記第１の繊維構成要素が前記水流交絡繊維性構造体の３５重量％〜６０重量％を形成する、請求項４〜５のいずれか一項に記載の水流交絡繊維性構造体。
【請求項７】
前記第２の繊維構成要素が、前記水流交絡繊維性構造体の５重量％〜３０重量％を形成する、請求項４〜６のいずれか一項に記載の水流交絡繊維性構造体。
【請求項８】
前記第３の繊維構成要素が、前記水流交絡繊維性構造体の３０重量％〜５５重量％を形成する、請求項４〜７のいずれか一項に記載の水流交絡繊維性構造体。
【請求項９】
吸収性物品であって、
トップシートと、
吸収性コアと、
前記トップシートと前記吸収性コアとの間に位置付けられた第２のトップシートと、を備え、前記第２のトップシートが請求項１〜８のいずれか一項に記載の水流交絡繊維性構造体を含む、吸収性物品。
【発明の詳細な説明】
【技術分野】
【０００１】
本開示は概して、曲げ剛さ及び流体処理特性を含む改良された性能の特徴を有する、水流交絡繊維性構造体に関する。
【背景技術】
【０００２】
女性用衛生製品などの使い捨て吸収性物品は、着用者の身体から流体を吸収するように設計されている。女性用衛生製品の使用者は、いくつかの懸案事項を有している。生理用パッドなどの製品、特に生理用ナプキンからの漏れは重要な懸案事項である。着用者の身体に対する製品の感触もまた懸案事項である。より良好な快適性を提供するために、現在の生理用ナプキン製品は典型的に、可撓性で、柔らかい感触で着用者の皮膚に対して刺激がないトップシートを有して提供される。このトップシートは、それ自体は排出された流体を保持しない。むしろトップシートは流体透過性であり、流体が吸収性コア内に流れるのを可能にする。
【０００３】
長年にわたって、トップシートは、より清浄で、より乾いており、かつより快適な使用中の経験を提供するように改善されてきた。一部の女性用衛生製品では、トップシートは疎水性材料で作製されている。これらの材料は、非親和性不織布と、高嵩高性不織布と、著しい質感（微細な孔、フィルム構造体内に流体を捕捉することができる塊等）を備えるより柔軟なフィルムと、を含むことができ、有孔のプラスチックフィルム、天然繊維（例えば、木材繊維若しくは綿繊維）、合成繊維（例えば、ポリエステル繊維若しくはポリプロピレン繊維）から、又は天然繊維と合成繊維の組み合わせからなど広範囲の材料から製造することができる。これらの材料の疎水性の性質は、製品によって吸収された液体から着用者の皮膚を隔絶するのに役立ち、「再湿潤」として知られる現象を低減させることによって快適さを改善する。
【０００４】
吸収性コアは当該技術分野において既知であり、従来、吸収メカニズム（流体はこれにより繊維材料それ自体によって取り込まれる）と、ウィッキングメカニズム（流体はこれにより繊維間の毛管の隙間によって獲得され、それを通じて分散され、かつそこに貯蔵される）との両方によって流体を吸収することができる繊維のもつれた塊、すなわち繊維状ウェブを有する。
【０００５】
疎水性不織布トップシートの特性は、流体をコア内に保持するのに役立つが、かかるトップシートが流体をはじく傾向は、トップシートを通して吸収性コア内に流れずに、流体がトップシートから流れ出ることになるというリスクを生じさせる。この課題は特に、失禁製品が一般に直面する噴出流速よりも、一般に１時間当たり１〜３グラム未満の流体の流速に直面する女性用衛生製品に関して明白である。女性用衛生製品内に流れ込む流体に関して、本製品は、トップシートの疎水性特性だけではなく、身体表面への流体の自然接着もまた克服しなければならない。
【０００６】
吸収性コア内に流体が確実に流れ込むのを助けるために、疎水性トップシートを備える一部の女性用衛生製品は、時に第２のトップシート（ＳＴＳ）と呼ばれるものをトップシートの直下に備えて構築されている。この第２のトップシートは流体透過性トップシート上の流体を獲得し、それを下層の吸収性コアに分配するように設計されている。第２のトップシートが流体を吸収性コアに確実に移動させるのを助けるために、第２のトップシートは典型的に、トップシートを通して流体を引き込むのに十分な毛管現象を有する。流体の流れが吸収性コアに達するまで確実に続くように、第２のトップシートは一般に、透過性を吸収性コアよりも強化し、かつ毛管現象を吸収性コアよりも低減した設計になっている。
【０００７】
第２のトップシートは典型的に、親水性セルロース繊維製のエアレイドティッシュ・ウェブ（時にエアレイドＳＴＳとも呼ばれる）から作製される。しかしながら、そのような第２のトップシートは、そのウェブ内にプレーンなセルロース繊維が用いられているため、トップシートへの融着は不可能である。したがって、製造プロセス中には、エアレイドＳＴＳとトップシートとの間の接着剤としてグルー（ｇｌｕｅ）が使用される。融着が所望される場合は、ポリエチレン（ＰＥ）粉末をエアレイドＳＴＳに組み込むことができるが、十分に高い坪量を要することになり、望ましくない場合がある。
【発明の概要】
【発明が解決しようとする課題】
【０００８】
したがって、比較的低い坪量を有しながら、依然として十分な曲げ剛さ並びに所望される流体処理及び性能の特徴を有する繊維ウェブを備える、第２のトップシートとして用いられる繊維ウェブを提供することが、所望されることになる。
【課題を解決するための手段】
【０００９】
一実施形態では、水流交絡繊維性構造体は、坪量が約３５グラム／平方メートル（ｇｓｍ）〜約６５ｇｓｍ、機械方向（ＭＤ）曲げ剛性が約０．２ｍＮ・ｃｍ〜約７ｍＮ・ｃｍ、及び再湿潤値が約０．２ｇ〜約７．０ｇである。
【００１０】
別の実施形態では、水流交絡繊維性構造体は、約３０重量％〜約６０重量％のセルロース繊維と、約５重量％〜約３０重量％の非セルロース繊維と、約３０重量％〜約５５重量％のポリオレフィン系バインダー繊維と、を含む。
【００１１】
更に別の実施形態では、吸収性物品は、トップシートと、吸収性コアと、トップシートと吸収性コアとの間に位置付けられた第２のトップシートと、を備え、この第２のトップシートは、坪量が約３５グラム／平方メートル（ｇｓｍ）〜約６５ｇｓｍ、機械方向（ＭＤ）曲げ剛性が約０．２ｍＮ・ｃｍ〜約７ｍＮ・ｃｍ、及び再湿潤値が約０．２ｇ〜約７．０ｇである水流交絡繊維性構造体を含む。
【００１２】
なお更に別の実施形態では、使い捨て吸収性物品は、トップシートと、吸収性コアと、トップシートと吸収性コアとの間に位置付けられた水流交絡の第２のトップシートと、を含む。トップシート、吸収性コア及び水流交絡の第２のトップシートは連携し合って、優れた捕捉速度及び再湿潤特性を提供する。
【００１３】
別の実施形態では、不織布ウェブはプロセスにより調製される。このプロセスは、繊維性構造体の水流交絡を含む。この繊維性構造体は、第１の繊維構成要素、第２の繊維構成要素、及び第３の繊維構成要素を含む。この第３の繊維構成要素は、第１の材料と第２の材料とを含む二成分繊維から形成される。二成分繊維の第１の材料は、第２の材料の軟化温度よりも低い軟化温度を有する。このプロセスはまた、水流交絡繊維性構造体を実質的に乾燥させて水分を除去する工程と、実質的に乾燥させた水流交絡繊維性構造体を第１の材料の軟化温度より高くかつ第２の材料の軟化温度より低い温度まで加熱して、繊維性構造体を硬化させる工程と、も含む。
【図面の簡単な説明】
【００１４】
【図１】水流交絡の第２のトップシートを組み込む生理用ナプキンの一例の斜視図である。
【図２】図１の生理用ナプキンの、線２−２で切り取った断面図である。
【図３】１つの例示の連続的な水流交絡繊維性構造体の製造プロセスの、簡略化された概略図を描いたものである。
【図４】別の例示の連続的な水流交絡繊維性構造体の製造プロセスの、簡略化された概略図を描いたものである。
【００１５】
本明細書は、本発明とみなされる主題を具体的に示しかつ明確に特許請求する特許請求の範囲で完結するが、本発明は、添付の図面と関連して為された以下の説明から更に完全に理解されると考えられる。一部の図は、他の要素をより明らかに示すため、選択された要素を省略することで簡略化されている場合がある。一部の図中のこうした要素の省略は、対応する書面による説明の中で明確に叙述されている場合を除き、例示的な実施形態のいずれかの中の特定要素の有無を必ずしも示すものではない。いずれの図面も必ずしも一定の縮尺に従っていない。
【発明を実施するための形態】
【００１６】
本明細書において、以下の用語は下記で指定される意味を有するものとする。
「吸収性物品」とは、液体物を吸収かつ／又は収容する着用可能デバイスを指し、より詳細には、着用者の身体に対して、又は近接して配置されて、身体から排出される様々な排出物を吸収し、かつ収容するデバイスを指す。吸収性物品としては、おむつ、トレーニングパンツ、成人用失禁下着、女性用衛生用品を挙げることができる。
【００１７】
「長手」方向は、物品の最大直線寸法、典型的には物品の長手方向軸線に平行に延びる方向であり、長手方向の４５°以内の方向が含まれる。本明細書で用いられる場合、物品又はその構成要素の「長さ」は、一般に物品若しくはその部品の、最大直線寸法の大きさ／距離を指し、又は典型的にはその長手方向軸の大きさ／距離を指す。
【００１８】
「横」又は「横断」方向は、長手方向に直交する、すなわち、物品の大部分及び長手方向軸線と同一平面内にある方向であり、横断方向は横軸と平行である。本明細書で用いられる場合、物品又はその構成要素の「幅」は、その物品又はその構成要素の長手方向に直交する、すなわち、物品又はその構成要素の長さに直交する寸法の大きさ／距離を指し、典型的には物品又は構成要素の横軸に平行な寸法の距離／大きさを指す。
【００１９】
「Ｚ方向」は、長手方向及び横断方向の両方に直交する。
【００２０】
本明細書で用いられる場合、「機械方向」又は「ＭＤ」は、水流交絡繊維性構造体作製装置及び／又は吸収性物品製品製造機を通る水流交絡繊維性構造体の流れの方向と平行な方向を意味する。
【００２１】
本明細書で用いられる場合、「機械横方向」（すなわち、ＣＤ）は、水流交絡繊維性構造体作製装置、及び／又は吸収性物品製品製造機の幅と平行であり、かつ機械方向と垂直である方向を意味する。
【００２２】
本明細書では「使い捨て」は、洗濯又は他の方法で、復元又は再使用することを一般的に意図していない（すなわち、単回使用後に廃棄され、かつリサイクル、堆肥化、又は別の方法で環境に適合するやり方で廃棄されてもよいことを意図している）物品を説明する目的で用いられている。
【００２３】
「吸収性コア」は、典型的に、吸収性物品のトップシートとバックシートとの間に配置されて、吸収性物品が受容する液体を吸収及び収容する構造を指す。吸収性コアは、１つ以上の基材層と、１つ以上の基材層上に配置される吸収性材料と、吸収性材料上の熱可塑性接着剤組成物と、を含んでもよい。熱可塑性接着剤組成物は、吸収性材料及び１つ以上の基材層の少なくとも一部上にあってもよい。吸収性コアには、吸収性物品の獲得システム、トップシート、又はバックシートは含まれない。或る実施形態では、吸収性コアは、本質的に、１つ以上の基材層と、吸収性材料と、熱可塑性接着剤組成物と、任意選択的にカバー層と、からなることになる。
【００２４】
「不織布材料」は、方向性を有して、又は不規則に配向された繊維で製造されたウェブを指し、紙と、更なるニードル加工の有無を問わず、織り製品、編み製品、タフテッド製品、接合糸若しくは長繊維を組み込んだステッチで接合した製品、又は湿式粉砕によるフェルト製品とを除く。不織布材料及びそれらを作製するためのプロセスは、当該技術分野において既知である。一般に、スパンレイ法、メルトブロー法、カーディング法、エアレイ法、ウェットレイ法、コフォーム法、及びこれらの組み合わせを含むことができる、不織布材料の製造プロセスは、繊維を成形平面上に置くことを含む。繊維は、天然起源のもの、又は人工起源のものとすることができ、ステープル繊維であっても、連続フィラメントであっても、又はその場で形成されたものであってもよい。
【００２５】
「親水性」という用語は、これらの繊維上に置かれた水性流体（例えば、水性体液）によって濡らすことができる繊維又は繊維の表面を記載するものである。親水性及び湿潤性は、典型的には、流体の接触角、及び流体の染み出し時間、例えば不織布を通る染み出し時間により画定される。これに関しては、「Ｃｏｎｔａｃｔ  Ａｎｇｌｅ，Ｗｅｔｔａｂｉｌｉｔｙ  ａｎｄ  Ａｄｈｅｓｉｏｎ」と題する、Ｒｏｂｅｒｔ  Ｆ．Ｇｏｕｌｄにより編集された、Ａｍｅｒｉｃａｎ  Ｃｈｅｍｉｃａｌ  Ｓｏｃｉｅｔｙの刊行物（Ｃｏｐｙｒｉｇｈｔ  １９６４）に詳述されている。繊維、又は繊維の表面は、流体と繊維若しくはその表面との間の接触角が９０°未満のとき、又は流体が繊維の表面全体に自然に広がる傾向があるときに流体によって濡らされる（すなわち、親水性）と言われ、通常は両方の条件が共存する。逆に、接触角が９０°より大きく、かつ流体が繊維の表面全体に自然に広がらない場合は、繊維又は繊維の表面は「疎水性」とみなされる。
【００２６】
本明細書で用いられる場合、「含む（comprising）」という用語は、本発明を実施する際に多様な構成成分、成分、又は工程を組み合わせて使用できることを意味する。したがって、用語「含む」は制限がなく、より限定的な用語「本質的に〜からなる」及び「〜からなる」を包含する。
【００２７】
本明細書において開示されている水流交絡繊維性構造体は、様々な使い捨て吸収性物品に使用することができるが、生理用ナプキンなどの女性用衛生製品、パンティライナー、及び失禁パッドにおいて特に有用である。水流交絡繊維性構造体を組み込む使い捨て吸収性物品の一実施形態は、図１及び図２に生理用ナプキンとして図示されている。
【００２８】
生理用ナプキン１０は、図１に示されるように概ね対称的な「砂時計」形状、並びに洋ナシ形状、自転車の座席形状、台形の形状、楔形の形状、又は一端が他端より幅広い他の形状を含めた、女性用衛生物品の当該技術分野において既知の任意の形状を有することができる。生理用ナプキン及びパンティライナーはまた、「フラップ」又は「ウィング」（図１には図示せず）として当該技術分野において既知の横方向延長部も提供することができる。かかる延長部は、着用者のパンティが汚れるのを防ぐこと、及び生理用ナプキンを定位置に固定して保持することを含むがこれらに限定されない、多くの目的で役立てることができる。図示されている吸収性物品は、使用中にユーザーの身体に接触する、身体に面する上側面を有する。反対側の、衣服に面する下側面は、使用中にユーザーの衣服と接触する。
【００２９】
生理用ナプキン１０の上側面は、一般的に液体透過性とすることができるトップシート１４を有する。下側面（図２に示される）は、一般的に液体不透過性とすることができるバックシート１６を有し、生理用ナプキン１０の端１２にてトップシート１４に接合されている。吸収性コア１８は、トップシート１４とバックシート１６との間に位置決めされる。
【００３０】
吸収性コア１８の上部で、かつトップシート１４の下部に、第２のトップシート２０を設けることができる。後で詳しく述べるように、第２のトップシート２０は、本開示に従って製造された水流交絡繊維性構造体を含むことができる。トップシート１４、バックシート１６、及び吸収性コア１８は、いわゆる「チューブ」製品又はサイドフラップ製品と呼ばれるものを含む、様々な既知の構成で組み立てることができる。例示の生理用ナプキンの構成は、米国特許第４，９５０，２６４号「Ｔｈｉｎ，Ｆｌｅｘｉｂｌｅ  Ｓａｎｉｔａｒｙ  ｎａｐｋｉｎ」（１９９０年８月２１日、Ｏｓｂｏｒｎが取得）、米国特許第４，４２５，１３０号「Ｃｏｍｐｏｕｎｄ  Ｓａｎｉｔａｒｙ  ｎａｐｋｉｎ」（１９８４年１月１０日、ＤｅｓＭａｒａｉｓが取得）、米国特許第４，３２１，９２４号「Ｂｏｒｄｅｒｅｄ  Ｄｉｓｐｏｓａｂｌｅ  Ａｂｓｏｒｂｅｎｔ  Ａｒｔｉｃｌｅ」（１９８２年３月３０日、Ａｈｒが取得）、米国特許第４，５８９，８７６号、及び「Ｓｈａｐｅｄ  Ｓａｎｉｔａｒｙ  Ｎａｐｋｉｎ  Ｗｉｔｈ  Ｆｌａｐｓ」（１９８７年８月１８日、Ｖａｎ  Ｔｉｌｂｕｒｇが取得）に概説されている。
【００３１】
図１及び図２に図示されているようなバックシート１６とトップシート１４とを、様々な方法で一体に固着することができる。Ｈ．Ｂ．Ｆｕｌｌｅｒ  Ｃｏｍｐａｎｙ（米国ミネソタ州Ｓｔ．Ｐａｕｌ）によりＨＬ−１２５８又はＨ−２０３１の名称で製造される接着剤は、満足のいくものであることが見出されている。あるいは、トップシート１４とバックシート１６とを、熱接着、圧力接着、超音波接着、動的機械的接着、クリンプシール、又は他の任意の好適な固着方法で相互に接合することができる。図２に図示されているように、流体不透過性クリンプシール２４は、流体が製品の縁部を通って横方向に移動すること（「ウィッキング」）を妨げ、側部が着用者の下着を汚すのを阻止することができる。
【００３２】
生理用ナプキンなどに典型的であるように、本開示の生理用ナプキン１０は、バックシート１６の衣類に面する側面上に配設されたパンティ固定用接着剤を有することができる。パンティ固定用接着剤は、この目的のために当該技術分野において用いられる任意の既知の接着剤とすることができ、当該技術分野において周知であるように、使用前には剥離紙で覆うことができる。フラップ又はウィングが存在する場合、パンティ固定用接着剤を、着用者のパンティの下面に接触して接着するように、衣類に面する側面に適用することができる。
【００３３】
身体に隣接して柔軟性を提供するために、図示されている生理用ナプキン１０のトップシート１４を、ユーザーの皮膚を刺激しない、柔らかく滑らかな可撓性の多孔質材料から形成することができる。トップシート１４は、吸収性物品により回収される体液に透過性であり、したがって生理用ナプキンは、膣の排泄物に透過性である。一般的に吸収性物品のトップシートは、織布材料及び不織布材料；有孔成形熱可塑性フィルム、有孔プラスチックフィルム及び油圧成形熱可塑性フィルムなどのポリマー材料；多孔質発泡体；網状発泡体；網状熱可塑性フィルム；並びに熱可塑性スクリムなどの広範な材料から作製することができる。好適な織布及び不織布材料は、天然繊維（例えば木材繊維若しくは綿繊維）、合成繊維（例えば、ポリエステル繊維、ポリプロピレン繊維、若しくはポリエチレン繊維などのポリマー繊維）、又は天然繊維と合成繊維との組み合わせからなるものであってもよい。
【００３４】
疎水性トップシートは、流体が透過して逆戻りして着用者の皮膚を再湿潤させる傾向を低減させている。したがって、身体と接触する成形フィルム（又は不織布）の表面は乾いた状態に保たれ、これによって身体の汚れが低減されて、着用者に更に快適な感触を与える。
【００３５】
トップシートの例には、スパンボンドトップシート、カーディングトップシート、水流交絡トップシート、ニードル加工トップシート、通気結合トップシート、又は高嵩高性不織布トップシートなどの典型的な不織手法から選択される疎水性トップシート、及び有孔二次元若しくは三次元フィルムトップシートがある。疎水性の性質であっても、親水性の性質であってもよい、明らかなトップシート質感（体液の排出を捕捉することができ、かつ身体の方に流れる流体の少量の流れを妨げることができる身体に面する表面上の塊、マイクロテクスチャー、又はフィラメント様の突出部）を有する嵩高性の有孔成形フィルムトップシートを使用することもできる。有孔成形フィルムは、それらが身体の排出物に対して透過性であり、かつ非吸収性であるため、トップシート１４のために特に好ましい。
【００３６】
更に図１を参照すると、生理用ナプキンの吸収性コア１８は、使用中に排泄された体液を貯蔵するように機能する。吸収性コア１８は、多種多様の大きさ及び形状で製造することができ、かつ生理用ナプキン１０の面にわたって異なる場所において、異なる厚さ、親水性勾配、超吸収体勾配、密度、又は平均坪量を有するように形状加工されてもよい。
【００３７】
吸収性コア１８は、流体貯蔵層だけでなく流体分配層も有することができる。流体分配層は、受容した流体を下方及び横方向の両方に移動させ、一般に、流体貯蔵層に比べて透過性が大きく、かつ毛管現象が低い。
【００３８】
けん縮セルロース塊、毛羽立てられたセルロース繊維、エアフェルトとしても既知の木材パルプ繊維、及び織物繊維などの従来の吸収性材料に加えて、流体貯蔵層はしばしば流体を吸収し、ヒドロゲルを形成する超吸収性材料を含む。これらの材料は典型的に大量の体液を吸収することができ、かつそれらを中程度の圧力下で保持することができる。吸収性コア１８の流体貯蔵層を、超吸収性材料のみで作製することができ、あるいは例えば、毛羽立てられた形体のセルロース繊維又は堅固化された繊維など好適な担体内に分散されたかかる材料を含むことができる。酢酸セルロース、ポリフッ化ビニル、ポリ塩化ビニリデン、アクリル（オーロンなど）、ポリ酢酸ビニル、不溶性ポリビニルアルコール、ポリエチレン、ポリプロピレン、ポリアミド（ナイロンなど）、ポリエステル、２成分繊維、３成分繊維、これらの混合物等を含む合成繊維もまた使用されることができる。流体貯蔵層はまた、再湿潤問題を低下させる、充填剤材料、例えば、パーライト、珪藻土、バーミキュライト、又は他の好適な材料を含むことができる。
【００３９】
しかしながら、構造化された吸収性コア１８の総吸収能力は、物品（例えば、生理用ナプキン１０）の設計負荷及びその意図された用途に適合しているべきである。したがって、吸収性コア１８の大きさ及び吸収能力を、失禁用パッド、パンティライナー、通常の生理用ナプキン、又は夜用の生理用ナプキンのような異なる用途に適合するように変化させることができる。
【００４０】
吸収性コア１８の下面を被覆するバックシート１６は、吸収性コア１８内の流体が、パンツ、パジャマ、及び下着など、生理用ナプキン２０に接触する物品を濡らすのを防ぐ。したがって、バックシート１６は、好ましくは液体不透過性薄膜、又は液体不透過性ではあるが蒸気透過性フィルム／不織布積層体、微多孔性フィルム、開口成形フィルム、又は蒸気透過性であるか、若しくは蒸気透過性にされているが、実質的に流体には不透過性であるその他のポリマーフィルムから作製される。
【００４１】
第２のトップシート２０は、吸収性コア１８とトップシート１４との間に介在し、排出された体液、特に月経液を隣接する透過性（第１）トップシート１４を通して急速に引き抜く役割をする。これにより、物品の着用者に隣接する第１トップシート１４の表面を比較的清浄で乾燥した状態に維持することが可能になる。図示されている生理用ナプキン１０内の第２のトップシート２０は、複数の繊維タイプからなる水流交絡（すなわち、スパンレース加工）繊維ウェブ又はマトリックスを有する。
【００４２】
水流交絡繊維ウェブは、セルロース繊維構成要素、非セルロース繊維構成要素、及びポリオレフィン系バインダー繊維構成要素を含んで構成することができる。ポリオレフィン系バインダー繊維構成要素は、二成分繊維とすることができる。以降本明細書において用いられるように、二成分繊維という用語は、２つの構成成分を有する繊維を指す。典型的には、二成分繊維は、例えば融解温度又は軟化温度の点で異なる、比較的類似した構成成分で構成される。本開示に従って製造されるいくつかの水流交絡繊維性構造体は、ポリプロピレン／ポリエチレンの二成分繊維である。他の組み合わせ、例えば、ポリエステル／ポリエチレン、ポリエステル／ポリプロピレン、ポリアミド／ポリエステル、ポリアミド／ポリエチレン、ポリアミド／ポリプロピレンもまた、組み合わせとして可能である。
【００４３】
二成分繊維は、横並び、同心又は偏心のような任意の断面型を有することができる。本明細書で用いられる場合、「横並び」という用語は、長さ方向に沿って２つ以上の別個の領域に分割された２つの構成要素を有する繊維を指す。本明細書で用いられる場合、「同心」及び「偏心」という用語は、二成分繊維の鞘が、複合繊維の断面積を通じて、均一な厚さを有するか又は不均一な厚さを有するかを指す。偏心の二成分繊維は、より薄い繊維厚さでより高い圧縮強さを提供する上で望ましい可能性がある。本明細書で使用するのに好適な二成分繊維は、けん縮していない（すなわち、曲がっていない）又はけん縮している（すなわち、曲がっている）のいずれかとすることができる。二成分繊維を、主に二次元の（すなわち「平面的」）けん縮を達成するために、典型的な紡織手段、例えばスタッフィングボックス法又はギアクリンプ法によってけん縮することができる。
【００４４】
概して、本開示による水流交絡繊維性構造体で製造された第２のトップシート２０によって、トップシート１４を通して流体を「牽引」するための毛管吸引力が提供され、このトップシートはしたたり／低流動状態を目指して競合する。第２のトップシート２０はまた、流体を吸収性コア１８に移動させるための透過性を提供することによって噴出物を収容することができるだけでなく、吸収性コア１８が流体を受け入れることができるまで中間的な貯蔵を提供することができる。
【００４５】
また、第２のトップシート２０は、快適さ及び身体への適合を維持しながら、機械横方向（ＣＤ）に束になるのを防止する又は少なくともその低減を試みるために概して要求される剛性及び曲げ剛さも提供することができる。第２のトップシート２０の水流交絡繊維ウェブは、坪量が９０グラム／平方メートル（ｇｓｍ）以下、若しくは坪量が６５ｇｓｍ以下、又は約３５ｇｓｍ〜約６５ｇｓｍの範囲、約４５ｇｓｍ〜約６０ｇｓｍの範囲、若しくは約５０ｇｓｍ〜約５５ｇｓｍの範囲の坪量を有することができる。また、第２のトップシート２０の水流交絡繊維性構造体は、約０．２ｍＮ・ｃｍ〜約１２ｍＮ・ｃｍの機械方向（ＭＤ）の曲げ剛性も有することができる。いくつかの実施形態では、水流交絡繊維性構造体は、約１．０ｍＮ・ｃｍ〜約７ｍＮ・ｃｍのＭＤの曲げ剛性を有する。
【００４６】
第２のトップシート２０の水流交絡繊維性構造体は、所望される機械的性能及び流体処理性能が得られる好適な繊維タイプの組み合わせから製造することができる。セルロース繊維構成要素は、例えば、約３０重量％〜約６０重量％の水流交絡繊維性構造体を形成することができる。いくつかの例示の第２のトップシートの場合、セルロース繊維構成要素は、水流交絡繊維性構造体の約３５重量％〜５５重量％を形成することができる。他の実施形態では、セルロース繊維構成要素は、水流交絡繊維性構造体の約３６重量％〜４５重量％を形成することができる。更にまた、水流交絡繊維性構造体のセルロース繊維は、親水性とすることができる。
【００４７】
セルロース繊維は、ビスコースレーヨンのようなレーヨン、又は、綿のような、当該技術分野において公知の他の好適なセルロース繊維とすることができる。レーヨンをはじめとする水流交絡繊維性構造体の場合、レーヨンは、約１．３〜約７．０の範囲のデシテックス（ｄｔｅｘ）を有することができる。一部の水流交絡繊維性構造体は、約１．５〜約１．９の範囲のｄｔｅｘを有するレーヨンを含むことができる。レーヨンのステープル長さは、約３０ｍｍ〜約７５ｍｍ又は約３５ｍｍ〜約４５ｍｍの範囲とすることができる。
【００４８】
非セルロース、又は合成の繊維構成要素は、第２のトップシート２０の水流交絡繊維性構造体の約５重量％〜約７０重量％を形成することができる。いくつかの例示の第２のトップシートは、非セルロース繊維構成要素は、水流交絡繊維性構造体の約１０重量％〜２５重量％を形成することができる。更に他の例示の第２のトップシートは、約１５重量％〜約２４重量％の非セルロース繊維構成要素を用いて形成される水流交絡繊維性構造体を含むことができる。
【００４９】
非セルロース繊維は、ポリエチレンテレフタレート（ＰＥＴ）繊維、又は当該技術分野において公知である他の好適な非セルロース繊維とすることができる。ＰＥＴ繊維を含む水流交絡繊維性構造体の場合、ＰＥＴ繊維は、約３．５〜約１２．０の範囲のｄｔｅｘを有することができる。いくつかの水流交絡繊維性構造体は、約３．８〜約５．１の範囲のｄｔｅｘを有するＰＥＴ繊維を含むことができる。一方、他の水流交絡繊維性構造体は、約４．１〜約４．７の範囲のｄｔｅｘを有するＰＥＴ繊維を含むことができる。ＰＥＴ繊維のステープル長さは、約２８ｍｍ〜約４８ｍｍ又は約３７ｍｍ〜約４３ｍｍの範囲とすることができる。いくつかの水流交絡繊維性構造体は、ステープル長さが約３８ｍｍ〜４２ｍｍのＰＥＴ繊維を含む。ＰＥＴ繊維は、任意の好適な構造又は形状を有することができる。例えば、ＰＥＴ繊維は、円形、又は螺旋形、波付きの楕円形、三葉形、波付きのリボン状、その他などの他の形状とすることができる。更に、ＰＥＴ繊維は、中実型、中空型又は多重中空型とすることができる。二成分繊維構成要素は、時にポリオレフィン系バインダー繊維構成要素と呼ばれ、水流交絡繊維性構造体の約３０重量％〜約５５重量％を形成することができる。いくつかの例示の第２のトップシートの場合、二成分繊維構成要素は、水流交絡繊維性構造体の約３５重量％〜５０重量％を形成する。更に他の水流交絡繊維性構造体は、約３６重量％〜４５重量％まで、二成分繊維構成要素で形成することができる。
【００５０】
ポリプロピレン／ポリエチレン繊維組成物からなる二成分繊維の断面図を特に参照すると、軟化温度の高い材料は、繊維の中心部（すなわち、コア）を提供することができる。コアは典型的に、二成分繊維が力を伝播する能力、及び或る一定の硬度を有するか又は別の方法で構造体に弾性を提供する能力を担当する。繊維のコアの外塗り（すなわち、鞘）は、より低い融点を有する可能性があり、この種の繊維を含む基材の熱接着を促進する目的に用いられる。一実施形態では、約５０重量％の繊維材料がポリプロピレンであり約５０重量％の繊維材料がポリエチレンである、ポリエチレンが外側にコーティングされたポリプロピレンコアが提供される。他の定量的分量も、勿論選択できる。例えば、二成分繊維は、ポリエチレンが約３０重量％〜約７０重量％を占める組成を有することができ、ポリエチレンが約３５重量％〜約６５重量％を占める組成を有することもできる。いくつかの実施形態では、二成分繊維は、ポリエチレンが約４０重量％〜約６０重量％、又は約４５重量％〜約５５重量％を占める組成を有することができる。
【００５１】
本開示に従って形成された第２のトップシート２０の水流交絡繊維性構造体によって、そのウィッキング／毛管現象、湿潤Ｚ方向の圧縮抵抗、曲げ剛さ、並びにフィルム又は不織布トップシート（すなわちトップシート１４）に融着する能力を含めたいくつかの望ましい物理的特性が付与される。概して、水流交絡繊維性構造体の、レーヨンなどのセルロース繊維構成要素は、流体をトップシート１４から吸収性コア１８に運搬するように作用する毛管現象を提供する。水流交絡繊維性構造体の、ＰＥＴなどの非セルロース繊維構成要素は、Ｚ方向の強度を提供することにより、湿潤時に第２のトップシート２０の圧潰を防止する又は少なくとも制限する一方、また望ましい透過性も提供する。水流交絡繊維性構造体の、ポリプロピレン／ポリエチレン繊維などのポリオレフィン系繊維構成要素は、毛管現象を提供するように作用するのと同時に、第２のトップシート２０をトップシート１４に接着できるようにし、かつ互いに対して第２のトップシート２０の剛性を所望されるレベルまで増大させる。
【００５２】
水流交絡繊維性構造体の製造方法
図３は、１つの例示の連続的な水流交絡繊維性構造体の製造プロセスの、簡略化された概略図を描いたものである。理解されるように、図３のプロセスにより生成される水流交絡繊維性構造体は、図１〜図２の生理用ナプキン１０のような各種の吸収性物品他、おむつ、トレーニングパンツ、成人用失禁下着、その他の同種のものを含む他の各種吸収性物品の製造に使用することができる。
【００５３】
当該技術分野において一般に公知であるように、水流交絡（時に、スパンレーシング、ジェット交絡、ウォーター交絡、水流交絡、又は液圧式ニードリングとも呼ばれる）は、高圧ウォータージェット手段によって不織布ウェブの繊維を交絡加工する、機械的な接着プロセスである。パターン化ドラム又はベルトを使用して、繊維にドラムデザインの反転像を形成させて、パターン化を達成することができる。形成された様々な繊維構成要素のウェブ（通常、エアレイド、ウェットレイド又はカーディング加工による、ただし、時にはスパンボンド又はメルトブローン加工等による）をまず圧密して予め湿潤させてからエアポケットを取り除き、その後で、ウォーターニードル加工することができる。図３を参照すると、繊維性構造体３０は、セルロース繊維、非セルロース性繊維、及び二成分繊維から形成される。繊維性構造体３０は、ジェットヘッド３２の上流にある非接着部分３０Ａと、ジェットヘッド３２の下流にある接着（すなわち、水流交絡）部分３０Ｂと、を有する。交絡プロセス中には、一般にウォーターカーテンを形成するように位置決めされる複数のインジェクターを備えるジェットヘッド３２を、繊維性構造体３０が通過する（図３では、図解を簡素化するため、インジェクター３４は１つだけ図示されている）。ウォータージェット３６は、１５又は４０ＭＰａ（１５０又は４００ｂａｒ）のような高圧にて繊維性構造体３０を通して向けられる。理解されるように、図示されてはいないが、典型的にはインジェクター３４の多重の列が使用され、これらを繊維性構造体３０の片側又は両側に位置決めすることができる。
【００５４】
繊維性構造体３０を、例えば（例示されているような）可動ワイヤスクリーン、又は回転式多孔質ドラム上で任意の好適なサポートシステム４０によって支持することができる。図示されてはいないが、理解されるように、水流交絡システムは、繊維性構造体３０を機械方向に沿った一連のジェットヘッド３２に曝露させることができ、各ジェットヘッドはウォータージェットを異なる圧力で送達することができる。利用される特定の数のジェットヘッド３２を、例えば、所望の坪量、要求される接着度、ウェブの特質等に基づいて利用することができる。ウォータージェット３６がウェブを貫通すると、繊維性構造体３０の下部近くに位置決めされた吸い込みスロット３８は、水を集め、以後の噴射に備えて、濾過してジェットヘッド３２に戻すことができる。ジェットヘッド３２によって送達されたウォータージェット３６は、その運動エネルギーの大部分を主に、繊維を旋回させ撚り合わせて一連の互いにかみ合うノットが形成されるように繊維性構造体３０内部の繊維を再編成する目的に使い尽くす。
【００５５】
繊維性構造体３０がいったん水流交絡されると（接着部分３０Ｂとして図示されている）、水流交絡繊維性構造体３０は、その後、脱水装置を通過し、ここで過剰な水が除去される。図３に例示されているプロセスでは、脱水装置は乾燥ユニット４２である。乾燥ユニット４２は、例えば、多重セグメント多重レベルベッド乾燥機、真空システム、及び／又はエアドラム乾燥機のような、任意の好適な乾燥システムとすることができる。乾燥ユニット４２又は他の脱水装置は、水流交絡繊維性構造体３０を、後続の熱処理の前に実質的に乾燥させるように機能する。本明細書で用いられる場合、「実質的に乾燥した」と言う用語は、水流交絡繊維性構造体３０が、約１０重量％未満、約５重量％未満、又は約３重量％未満の液体含有率、典型的には水又は他の溶液の含量率を有することを意味する。
【００５６】
水流交絡繊維性構造体３０がいったん実質的に乾燥したら、水流交絡繊維性構造体３０を、高温に加熱することができる。水流交絡繊維性構造体３０を特定の温度又は温度範囲まで加熱することで、その繊維性構造体の曲げ剛さを増加する（すなわち、剛にする）ことができる。繊維性構造体を剛にすることによって、いくつかの所望される結果が得られる。例えば、水流交絡繊維性構造体３０の剛さを増加させることにより、構造体が後続の製造プロセスに耐えられるようになる。加えて、水流交絡繊維性構造体３０をその後、例えば、生理用ナプキン１０などの吸収性物品に組み込むとき、機械横方向（ＣＤ）のバンチングが低減され、漏出の減少及び着用者の快適さの向上につながる。
【００５７】
熱接着プロセス中に水流交絡繊維性構造体３０に追加的な熱を導入してその温度を上昇することによって、二成分繊維の鞘が最初に軟化し始めることになる。これらの軟化された二成分繊維どうしが相互に触れ合うと、鞘間に接着部が形成され、それにより、これらの接着部位が形成されるため、構造体の全体的な曲げ剛さが増大する。水流交絡繊維性構造体３０の上昇した温度は、十分高い温度ではないが、水流交絡繊維性構造体内の他のタイプの繊維の流動、又は別の方法で軟化、接着、又は圧潰を引き起こす。水流交絡繊維性構造体３０内部の接着部位の形成は、ウェブに剛性を加えるが、依然として水流交絡繊維性構造体３０の流体処理性能は、所望される通りに維持される。最終乾燥ステージ温度を、二成分繊維の一部分の軟化温度を僅かに上回るまで上昇させる（又はさもなければ水流交絡繊維性構造体に熱を導入する）ことにより、機械的性能の向上を提供し、同時に液体処理性能も維持されることが、認識されるであろう。しかしながら、水流交絡繊維性構造体を高すぎる温度に加熱した場合、構造体の剛性が増加するとともに構造体の液体処理性能が損なわれる可能性がある。
【００５８】
温度を上昇させるために、実質的に乾燥した水流交絡繊維性構造体３０を、別の加熱ユニットを通過させることができる（図３に熱接着ユニット４４として概略的に示されている）。他の実施形態では、水流交絡繊維性構造体３０を、乾燥ユニット４２で実質的に乾燥させた後に、巻き付ける。それ以後の時点で、おそらく、別の設備に運搬された後で、水流交絡繊維性構造体３０は巻き戻された後、熱接着ユニット４４を用いて熱硬化される。その時点で、熱硬化された水流交絡繊維性構造体を、後続の処理用に再び巻着するか、又は熱接着ユニット４４の下流にある吸収性物品又は製品に組み込むかのいずれかが可能である。
【００５９】
ここで図４を参照すると、例示の一実施形態では、繊維性構造体３０を乾燥させる工程、及び後続の水流交絡繊維性構造体３０を熱接着する工程は、加熱ユニット４６として図示されている単一の乾燥システム内部で実施される。この加熱ユニットは、スパンレース製造プロセス中に使用される従来の炉又は乾燥機とすることができる。加熱ユニット４６は、段階的に様々なレベルの熱を水流交絡繊維性構造体３０に送達することができる。第１の段階は、水流交絡繊維性構造体３０を実質的に乾燥させる目的で用いられる。加熱ユニット４６内での乾燥プロセスの最終段階の間に、水流交絡繊維性構造体３０の温度が上昇して、二成分材料の少なくとも一部分が軟化し、相互に接着し始める。図４に多段加熱プロセスが図示されているが、本開示はそのように限定されてはいない。例えば、水流交絡繊維性構造体３０は、単段の加熱プロセスを用いて、実質的に乾燥し、熱接着することができる。１つの例示のプロセスでは、水流交絡繊維性構造体３０を脱水し、実質的に乾燥させ、単一の通気式ドラム乾燥機を使用して熱的に溶融させる。
【００６０】
水流交絡繊維性構造体３０を本開示に従って製造すると、例えば、吸収性材料に組み込むことができる。図１〜図２の生理用ナプキン１０に関して、水流交絡繊維性構造体３０を組み込んだ第２のトップシート２０を、トップシート１４に接着することができ、又は別の方法で付着することができる。いくつかの実施形態では、サーマルポイントカレンダー加工又は他の好適な接着が利用される。他の実施形態では、水流交絡繊維性構造体３０は、吸収性物品の吸収性コアとして作用することができる。例えば、パンティライナー及び失禁パッドを、水流交絡繊維性構造体３０を用いて、形成することができる。この水流交絡繊維性構造体は、先に図１〜図２に関して述べたように、吸収性コアとして機能するようにトップシートと下部シートとの間に位置付けられている。更にまた、いくつかの実施形態では、水流交絡繊維性構造体３０は、バインダー構成要素を含まない。
【００６１】
試験方法
坪量が５５ｇｓｍで、滑らかな表面を持つ、（１）ビスコースレーヨン繊維（１．７ｄｔｅｘ、ステープル長さ３８ｍｍ）約４０％と、（２）約１．０％の二酸化チタン（ＴｉＯ２）を含むポリプロピレン（ＰＰ）及びポリエチレン（ＰＥ）から形成された二成分繊維（１．７ｄｔｅｘ、長さ４０ｍｍ、ＰＥ鞘５０重量％、及びＰＰコア５０重量％）約４０％と、（３）ポリエチレンテレフタレート（ＰＥＴ）（ステープル長さ４０ｍｍ）約２０％と、からなる均質な配合物である、水流交絡繊維性構造体試料を生成した。特定しない限り、本明細書に記載されている全ての試験は、試験前の２時間にわたって、約２３℃±２．２℃（７３°Ｆ±４°Ｆ）の温度、及び５０％±４％の相対湿度の条件に置かれた試料に対して実施された。下の表１〜表５に図示されているように、実質的に乾燥した水流交絡繊維性構造体試料の温度を或る一定の温度まで上昇させることが、所望の流体処理特性（表２〜表５）を維持しながら曲げ剛さ（表１）を増加させるように作用した。
【００６２】
上記で参照した水流交絡繊維性構造体試料に関する例示の機械方向（ＭＤ）曲げ剛性を、下の表１に図示する。表１に記載のデータは、ＥＤＡＮＡ試験法第ＷＳＰ  ０９０．５（曲げ長さ）に従って収集されたものである。表１に指示された温度、並びに下の表２、表３、表４、及び表５には、水流交絡繊維性構造体の最終乾燥段階温度（すなわち、熱融着温度）が反映されている。示されているように、最終乾燥ステージ温度を軟化温度（すなわち、１３１℃）を僅かに上回るまで上昇させると、結果として、流体処理性能を維持しながら、曲げ剛さがおよそ１０倍増加する。しかしながら、それより高い温度では、曲げ剛さは引き続き増加する反面、流体処理性能は損なわれる。
【００６３】
【表１】
2016524051.tif 000003
【００６４】
上記で参照した水流交絡繊維性構造体試料に関する例示の液体染み出しタイミングデータを、下の表２に図示する。表２に記載のデータは、ＥＤＡＮＡ試験法第ＷＳＰ  ０７０．７（液体染み出し繰り返し時間）に従って収集されたものである。
【００６５】
【表２】
2016524051.tif 000004
【００６６】
上記で参照した水流交絡繊維性構造体試料に関する例示の再湿潤データを、下の表３に図示する。表３に記載のデータは、ＥＤＡＮＡ試験法第ＷＳＰ  ０８０．１０（カバーストックウェットバック）に従って収集されたものである。
【００６７】
【表３】
2016524051.tif 000005
【００６８】
上記で参照した水流交絡繊維性構造体試料の流出に関する例示のデータを、下の表４に図示する。表４に記載のデータは、ＥＤＡＮＡ試験法第ＷＳＰ  ０８０．９（流出）に従って収集されたものである。
【００６９】
【表４】
2016524051.tif 000006
【００７０】
上記で参照した水流交絡繊維性構造体試料に関する例示のウィッキングデータを、下の表５に図示する。表５に記載のデータは、ＥＤＡＮＡ試験法第ＷＳＰ  ０１０．１（不織布による吸収）に従って収集されたものである。
【００７１】
【表５】
2016524051.tif 000007
【００７２】
本発明の例示的な水流交絡繊維性構造体を、下の表６に図示し、この構造体は、坪量が約４５ｇｓｍ〜約８５ｇｓｍである。
【００７３】
【表６】
2016524051.tif 000008
【００７４】
本明細書に開示されている寸法及び値は、記載された正確な数値に厳密に限定されるものと理解すべきでない。むしろ、特に断らない限り、それぞれのそのような寸法は、記載された値及びその値周辺の機能的に同等な範囲の両方を意味することを意図する。例えば、「４０ｍｍ」として開示された寸法は、「約４０ｍｍ」を意味することを意図する。
【００７５】
あらゆる相互参照又は関連特許若しくは特許出願を含む、本明細書に引用される全ての文献は、明白に除外、さもなければ限定されている場合を除いて、参照により本明細書にその全容が組み込まれる。いかなる文献の引用もこうした文献が本明細書中で開示又は特許請求される任意の発明に対する先行技術であることを容認するものではなく、又は、こうした文献が、単独で、若しくは任意の他の参照文献（複数可）との任意の組み合わせにおいて、いずれかのこうした発明を教示、示唆又は開示することを容認するものでもない。更に、本文書での用語のいずれかの意味又は定義が、参照により組み込まれた文書中の同一の用語のいずれかの意味又は定義と矛盾する場合には、本文書中でその用語に割り当てられる意味又は定義に準拠するものとする。
【００７６】
本発明の特定の実施形態を例証及び説明してきたが、本発明の趣旨及び範囲から逸脱せずに、他の様々な変更及び修正を行うことができることは当業者には明白であろう。したがって、本発明の範囲内の全てのかかる変更及び修正は、添付の特許請求の範囲内に包含されることが意図される。
【図１】
2016524051.tif 000009
【図２】
2016524051.tif 000010
【図３】
2016524051.tif 000011
【図４】
2016524051.tif 000012
【国際調査報告】
2016524051.tif 000013
2016524051.tif 000014